【手続補正書】
【提出日】平成19年2月5日(2007.2.5)
【手続補正１】
【補正対象書類名】明細書
【補正対象項目名】特許請求の範囲
【補正方法】変更
【補正の内容】
【特許請求の範囲】
【請求項１】  セラミック材料を製造する方法であって：
原料として酸化アルミニウム、酸化ジルコニウムおよび／または酸化チタンを実質的に含む酸化物セラミック材料のようなセラミック材料と、ガラス成分とを混合すること；
焼結プロセスによりガラス成分を混合物中で実質的に溶融させて、それによりガラス成分をセラミック材料に浸透させ、また、表面での反応によりセラミック材料の原料をとらえさせること；ならびに
混合物を、さらに処理（例えば焼結）するのに適した形態（例えば粉体）にすること
を含む方法。
【請求項２】  焼結中の温度が約１１００℃〜１２００℃である請求項１に記載の方法。
【請求項３】  焼結を２４時間実施する請求項１または請求項２に記載の方法。
【請求項４】  中実体を粉体に粉砕することをさらに含み、該中実体がガラス成分中のセラミック材料の、焼結の間に生じる結合によって形成されたものである、請求項１〜３のいずれか１項に記載の方法。
【請求項５】  粉砕を約８時間にわたって実施する、請求項４に記載の方法。
【請求項６】  金属酸化物および色素により構成される群から選択される少なくとも１つの材料を、粉砕の後に加えることを含む、請求項４または請求項５に記載の方法。
【請求項７】  原料が粒子を含む、または粒子状である請求項１〜６のいずれか１項に記載の方法。
【請求項８】  種々の寸法を有する粒子を含む原料を用いることを含む、請求項７に記載の方法。
【請求項９】  ガラス成分が、５５〜７５重量％のＳｉＯ2、０．５〜３０重量％のＡｌ2Ｏ3、０．５〜３０重量％のＫ2Ｏ、０．５〜１５重量％のＮａ2Ｏおよび０．５〜３０重量％のＬｉＯ2を含む、請求項１〜８のいずれか１項に記載の方法。
【請求項１０】  ガラス成分が、ＢａＯ、ＣａＯ、ＳｒＯ、Ｌａ2Ｏ3、Ｓｂ2Ｏ3、ＴｉＯ2、Ｆ2、Ｂ2Ｏ3、ＺｎＯ、ＭｇＯおよびＣｅＯ2より構成される群から選択される少なくとも１つの化合物をさらに５重量％未満含む、請求項９に記載の方法。
【請求項１１】  請求項９または請求項１０に記載の材料を溶融してから混合して、ガラスを得、ガラスを粉砕してガラス成分を得ることを含む、請求項１〜１０のいずれか１項に記載の方法。
【請求項１２】  歯冠のような歯科用修復物の基礎部を製造する方法であって：
例えば歯の残根のような、使用箇所または目的部分の形状に対応する形状を有する、埋設部材を供給すること；
請求項１〜１１のいずれか１項に記載の方法に従ってセラミック材料を供給すること；
セラミック材料を埋設部材に適用または塗布すること；ならびに
セラミック材料を埋設部材上で焼結すること
を含む方法。
【請求項１３】  セラミック材料をその最大密度よりも小さい密度に焼結すること；基礎部の外側を所定の形状寸法に機械加工すること；セラミック材料をその最大密度になるまで焼結することを連続して含む請求項１２に記載の方法。
【請求項１４】  第１の焼結プロセスを、機械加工前に、真空中で約７５０〜１１００℃の温度にて約２〜１２分の間実施する、請求項１３に記載の方法。
【請求項１５】  第２の焼結プロセスを、機械加工後に、真空中で約９００〜１５００℃の温度にて、約２〜１２分の間実施する、請求項１３または請求項１４に記載の方法。
【請求項１６】  セラミック材料の適用または塗布が、セラミック材料をアルコールのようなキャリヤー流体を用いてスプレーもしくは噴霧すること、および／またはセラミック材料を等方加圧成形することを含む、請求項１２〜１５のいずれか１項に記載の方法。
【請求項１７】  埋設部材と相補体とを一体に押し付けたときに埋設部材と相補体との間にキャビティが形成され、キャビティが基礎部の所望の形状を有するような相補体を用いて、セラミック材料を埋設部材にプレスする請求項１２〜１６のいずれか１項に記載の方法。
【請求項１８】  埋設部材と相補体が、前記プレス操作の間、少なくとも１つの嵌合ピンおよび１つの開口部によって、整合させられている、請求項１７に記載の方法。
【請求項１９】  埋設部材を除去することをさらに含む請求項１２〜１８のいずれか１項に記載の方法。
【請求項２０】  歯冠のような歯科用修復物を製造する方法であって：
請求項１２〜１９のいずれか１項に記載の方法に従って基礎部を製造すること；および
少なくとも１つのカバー層を適用すること
を含む方法。
【請求項２１】  カバー層の適用が、セラミック材料または陶材の少なくとも１つの層を適用して焼結すること、および当該層を所定の形状寸法に機械加工することを含む、請求項２０に記載の方法。
【請求項２２】  埋設部材を取り除くことをさらに含む、請求項２０または請求項２１に記載の方法。
【請求項２３】  酸化アルミニウムおよび／または酸化ジルコニウムを原料として実質的に含むセラミックならびにガラス成分を含み、請求項１〜１１のいずれか１項に記載の方法に従って製造される、セラミック材料。
【請求項２４】  請求項１２〜１９のいずれか１項に記載の方法に従って、請求項２３に記載のセラミック材料より製造される、歯冠のような歯科用修復物の基礎部。
【請求項２５】  埋設部材が存在し、埋設部材は、基礎部をさらに加工する場合に、研削機のような装置のクランプまたは締め付け要素のためのグリップを形成している、請求項２４に記載の基礎部。
【請求項２６】  請求項２４または請求項２５に記載の基礎部を含む、請求項２０、２１または２２に記載の方法で製造される、歯科用修復物。
【手続補正２】
【補正対象書類名】明細書
【補正対象項目名】０００８
【補正方法】変更
【補正の内容】
【０００８】
【課題を解決するための手段】
本発明は、上述の全ての手法の問題および不都合を軽減することを意図しており、そのために、請求項１の方法がセラミック材料の製造に関して提供され、セラミック材料そのものは請求項２３に従って提供される。本発明の当該方法によって得られるセラミック材料は、歯科用修復物の基礎部の製造に使用することができ、従って歯科用修復物そのものの製造に使用できるが、例えば、窩洞または空隙（cavity）を充填するために使用されるプラスチック充填材料の代替物としてもまた使用できる。セラミック材料の原料を吸収することによりガラス成分は強化され、ガラス成分はまたセラミック材料の多孔構造に浸透する。このプロセスによって、多孔性でない実質的に中実の（または中身の詰まった）塊体（または材料）が得られ、そのために、このセラミック材料を用いて製造される製品（例えば歯科用修復物の基礎部）の強度は、十分な強度を呈する。ガラス成分はまた、例えば粉末の形態であるセラミック材料の粒子に付着し、その結果、これらの粒子は粒子間で互いにガラス成分によって連結される。中実の製品はこのように作られ、これは歯科用修復物の基礎部を製造する場合には補足的に焼結させてから、粉体にされる。これは、粉砕またはすりつぶし（もしくはグラインディング）によって実施される。その後、この粉体が任意の方法で、スプレー、刷毛塗り、または他の方法により、歯の残根に対応する埋設部材（underground；あるいは支持部材もしくは基礎下部または基礎下台）に適用または塗布されると、ガラス成分が流体になり流体相の焼結が起こる。その結果、例えば歯科用修復物の基礎部を形成するために、このセラミック材料を焼結すると同時に焼成する場合、収縮の問題は、ガラス成分によって解決され、基礎部はしっかりと正確に埋設部材に適合する。なお、埋設部材（または型）は歯の残根の形態の形状に正確に対応する形状を有する。また、埋設部材は、歯の修復物の基礎部を支持するサポート（support）またはキャリヤー（carrier）である。このように適合が確実であると、適合を確かめるために埋設部材を取り除く必要が無くなり、その結果、埋設部材は次の加工工程の間も基礎部に残り得る。
【手続補正３】
【補正対象書類名】明細書
【補正対象項目名】００３３
【補正方法】変更
【補正の内容】
【００３３】
オプションとして説明した上述の２つの焼結工程において、また直接的な１回の焼結によりキャップ（５）の最終物を得る場合において、線収縮は、形成されるキャップ（５）の外側表面にて比較的僅かな影響を及ぼすにすぎない。これは、本発明のセラミック材料がガラス成分の「流動特性（flow property；またはフロー特性）」に関連して埋設部材（１）の先端部（２）に付着しているためである。これは、かなりの量のガラス成分によるものであり、ガラス成分はまた、特に公知の酸化物セラミック粉体について、セラミック粉体が追加のガラス成分を含んでいても含んでいなくても、速やかな焼結プロセスをもたらす。